(57)【要約】【課題】  防火性またはファイヤー遮断性を持つ窓ガラスパネルを提供する。【解決手段】  窓ガラスパネルは少なくとも４０ｃｍ×３０ｃｍの寸法を持ち、第一ガラスシート、第一ガラスシートから間隔を置かれた第二ガラスシート、積層体を形成するように第一と第二ガラスシートの間に接着された中間層を含む。中間層はポリビニルブチラール系材料及びエチルビニルアセテート（ＥＶＡ）系材料から選択され、窓ガラスパネルは６５０ｋＷ／ｍ２未満の最大熱発生率とヨーロッパ規格ＥＮ１２６００による試験で少なくとも２Ｂ２の機械抵抗等級を持つ。【選択図】  なし【特許請求の範囲】
【請求項１】
少なくとも４０ｃｍ×３０ｃｍの寸法を持つ窓ガラスパネルであって、それが１．５ｍｍから１４ｍｍの範囲内の厚さを持つ第一ガラスシート、第一ガラスシートから間隔を置かれかつ１．５ｍｍから１４ｍｍの範囲内の厚さを持つ第二ガラスシート、積層組立体を形成するように第一と第二ガラスシートの間に接着された中間層を含み、この中間層がポリビニルブチラール（ＰＶＢ）系材料及びエチルビニルアセテート（ＥＶＡ）系材料から選択されているものにおいて、中間層が６５０ｋＷ／ｍ２未満の最大熱発生率を持つこと、及び窓ガラスパネルがヨーロッパ規格ＥＮ１２６００による振り子試験で少なくとも２Ｂ２の機械抵抗等級を持つことを特徴とする窓ガラスパネル。
【請求項２】
窓ガラスパネルが第二ガラスシートから間隔を置かれた１．５ｍｍから１４ｍｍの範囲内の厚さを持つ第三ガラスシート；及び第二と第三ガラスシートの間に配置された発泡性層を更に含むことを特徴とする請求項１に記載の窓ガラスパネル。
【請求項３】
窓ガラスパネルが積層組立体を形成するために中間層により一緒に接着された少なくとも三枚の基材を含み、この窓ガラスパネルがヨーロッパ規格ＥＮ１０６３による少なくともＢＲ３級の防弾性及び少なくともＥ１３０の防火性等級を持つことを特徴とする請求項１に記載の窓ガラスパネル。
【請求項４】
第一の非網入りガラスシート、介在する発泡性材料なしに第一ガラスシートから間隔を置かれている第二の非網入りガラスシート、積層組立体を形成するように第一と第二ガラスシートの間に接着されかつポリビニルブチラール（ＰＶＢ）系材料及びエチルビニルアセテート（ＥＶＡ）系材料から選ばれる中間層、及び１．５ｍｍから１４ｍｍの範囲内の厚さを持ちかつ少なくとも８０ＭＰａの中央部の表面圧縮を持ち、更に第二ガラスシートから密封ガス充填空間により間隔を置かれた第三の非網入りガラスシートから本質的になり、ガラスシートの一つまたはそれより多くが任意の被覆を持ち、窓ガラスパネルが防火試験でその第一ガラスシートが熱源に曝されるとき少なくともＥＷ６０の防火性等級を持つことを特徴とする窓ガラスパネル。
【請求項５】
窓ガラスパネルが次の特徴：
ａ）窓ガラスパネルが少なくとも４０ｃｍ×３０ｃｍの寸法を持つ；
ｂ）窓ガラスパネルが少なくとも４０ｃｍ×３０ｃｍの寸法を持ちかつ第一ガラスシート／中間層／第二ガラスシート／太陽制御被覆層／間隔／赤外反射層／第三ガラスシートの構造から本質的になり、各ガラスシートが３ｍｍから７ｍｍの範囲内の厚さを持ち、かつ第三ガラスシートが少なくとも８０ＭＰａの中央部の表面圧縮を持つ；
ｃ）窓ガラスパネルが少なくとも４０ｃｍ×３０ｃｍの寸法を持ちかつ第一ガラスシート／中間層／第二ガラスシート／太陽制御被覆層／間隔／第三ガラスシートの構造から本質的になり、各ガラスシートが３ｍｍから７ｍｍの範囲内の厚さを持ち、かつ第三ガラスシートが少なくとも８０ＭＰａの中央部の表面圧縮を持つ；
ｄ）窓ガラスパネルが少なくとも４０ｃｍ×３０ｃｍの寸法を持ちかつ赤外反射層／第一ガラスシート／中間層／第二ガラスシート／間隔／太陽制御被覆層／第三ガラスシートの構造から本質的になり、各ガラスシートが３ｍｍから７ｍｍの範囲内の厚さを持ち、かつ第三ガラスシートが少なくとも８０ＭＰａの中央部の表面圧縮を持つ；
ｅ）窓ガラスパネルが０．８ｍ２以上の表面積を持ちかつ第一ガラスシート／中間層／第二ガラスシート／赤外反射層／間隔／第三ガラスシート／赤外反射被覆の構造から本質的になり、各ガラスシートが５．５ｍｍから１６．５ｍｍの範囲の厚さを持ち、かつ各ガラスシートが少なくとも８０ＭＰａの中央部の表面圧縮を持つ；
ｆ）窓ガラスパネルが少なくとも４０ｃｍ×３０ｃｍの寸法を持ちかつ赤外反射層／第一ガラスシート／間隔／赤外反射層／第二ガラスシート／中間層／第三ガラスシートの構造から本質的になり、第一ガラスシートが５．５ｍｍと６．５ｍｍの間の厚さを持ち、第二ガラスシートが５．５ｍｍと６．５ｍｍの間の厚さを持ち、第三ガラスシートが１１．５ｍｍと１２．５ｍｍの間の厚さを持ち、かつ各ガラスシートが少なくとも８０ＭＰａの中央部の表面圧縮を持つ；
ｇ）窓ガラスパネルが少なくとも４０ｃｍ×３０ｃｍの寸法を持ちかつ赤外反射層／第一ガラスシート／間隔／第二ガラスシート／中間層／赤外反射層／第三ガラスシートの構造から本質的になり、第一ガラスシートが５．５ｍｍと６．５ｍｍの間の厚さを持ち、第二ガラスシートが１１．５ｍｍと１２．５ｍｍの間の厚さを持ち、第三ガラスシートが５．５ｍｍと６．５ｍｍの間の厚さを持ち、かつ各ガラスシートが少なくとも８０ＭＰａの中央部の表面圧縮を持つ；
ｈ）窓ガラスパネルが少なくとも４０ｃｍ×３０ｃｍの寸法を持ちかつ赤外反射層／第一ガラスシート／間隔／第二ガラスシート／中間層／赤外反射層／第三ガラスシートの構造から本質的になり、第一ガラスシートが５．５ｍｍと６．５ｍｍの間の厚さを持ち、第二ガラスシートが５．５ｍｍと６．５ｍｍの間の厚さを持ち、第三ガラスシートが９．５ｍｍと１３．５ｍｍの間の厚さを持ち、かつ各ガラスシートが少なくとも８０ＭＰａの中央部の表面圧縮を持つ；
の一つを持つことを特徴とする請求項４に記載の窓ガラスパネル。
【請求項６】
少なくとも１ｍ×２．２ｍの寸法を持ちかつ少なくともＥＷ６０の防火性等級を持つ窓ガラスパネルにおいて、
２．５ｍｍから８．５ｍｍの範囲内の厚さを持つ第一ガラスシート、
２．５ｍｍから８．５ｍｍの範囲内の厚さを持ち第一ガラスシートから間隔を置かれている第二ガラスシート、
積層組立体を形成するように第一と第二ガラスシートの間に接着された中間層
の構造から本質的になり、
各ガラス基材の少なくとも一つの面が０．３未満の通常放射率を持つ被覆層を備えていることを特徴とする窓ガラスパネル。
【請求項７】
中間層に隣接した各ガラスシートの内面が赤外反射層を備えていることを特徴とする請求項６に記載の窓ガラスパネル。
【請求項８】
中間層から間隔を置かれた各ガラスシートの露出面が赤外反射被覆を備えていることを特徴とする請求項６に記載の窓ガラスパネル。
【請求項９】
少なくとも４０ｃｍ×３０ｃｍの寸法を持ち、かつヨーロッパ規格ＥＮ１２６００による振り子試験で少なくとも２Ｂ２の機械抵抗及び少なくともＥＷ３０の防火性等級を持つ窓ガラスパネルにおいて、この窓ガラスパネルが次の特徴：
ａ）窓ガラスパネルが
１．５ｍｍから４．５ｍｍの範囲内の厚さを持ち、かつ９×１０−６以下の膨張係数を持つガラス及び５８０℃以上のＴｇを持つガラスからなる群から選ばれる第一ガラスシート、
１．５ｍｍから４．５ｍｍの範囲内の厚さを持ち、かつソーダ石灰ガラス、９×１０−６以下の膨張係数を持つガラス及び５８０℃以上のＴｇを持つガラスからなる群から選ばれる第二ガラスシート、及び
積層組立体を形成するように第一と第二ガラスシートの間に接着され、かつポリビニルブチラール（ＰＶＢ）系材料及びエチルビニルアセテート（ＥＶＡ）系材料から選ばれる中間層
の構造から本質的になる
ｂ）窓ガラスパネルが
１．５ｍｍから２．５ｍｍの範囲内の厚さを持つ第一の非網入りガラスシート、
１．５ｍｍから２．５ｍｍの範囲内の厚さを持ち、かつ第一ガラスシートから間隔を置かれている第二の非網入りガラスシート、
積層組立体を形成するように第一と第二ガラスシートの間に接着され、かつポリビニルブチラール（ＰＶＢ）系材料及びエチルビニルアセテート（ＥＶＡ）系材料から選ばれる中間層、及び
１．５ｍｍから２．５ｍｍの範囲内の厚さを持ちかつ第二ガラスシートから介在する発泡性層により間隔を置かれた第三の非網入りガラスシート
の構造から本質的になる
の一つを持つことを特徴とする窓ガラスパネル。
【請求項１０】
少なくとも４０ｃｍ×３０ｃｍの寸法を持つ窓ガラスパネルであって、次の特徴：
ａ）窓ガラスパネルが少なくともＥＷ３０の防火性等級を持ちかつ第一ガラスシート／中間層／第二ガラスシート／発泡性層／第三ガラスシートの構造から本質的になり、各ガラスシートが１．５ｍｍから４ｍｍの範囲内の厚さを持つ；
ｂ）窓ガラスパネルが少なくともＥＷ６０の防火性等級を持ちかつ第一ガラスシート／中間層／第二ガラスシート／発泡性層／第三ガラスシートの構造から本質的になり、各ガラスシートが２．５ｍｍから４．５ｍｍの範囲内の厚さを持つ；
ｃ）窓ガラスパネルが少なくともＥＷ６０の防火性等級を持ちかつ第一ガラスシート／中間層／第二ガラスシート／発泡性層／第三ガラスシート／中間層／第四ガラスシートの構造から本質的になり、各ガラスシートが１．５ｍｍから４．５ｍｍの範囲内の厚さを持つ；
ｄ）窓ガラスパネルが少なくともＥＩ９０の防火性等級を持ちかつガラスシート／発泡性層／ガラスシート／発泡性層／ガラスシート／発泡性層／ガラスシート／中間層／ガラスシート／発泡性層／ガラスシート／発泡性層／ガラスシート／発泡性層／ガラスシートの構造から本質的になり、各ガラスシートが１．５ｍｍから４．５ｍｍの範囲内の厚さを持つ；
ｅ）窓ガラスパネルが少なくともＥＩ１２０の防火性等級を持ちかつガラスシート／発泡性層／ガラスシート／発泡性層／ガラスシート／発泡性層／ガラスシート／中間層／ガラスシート／発泡性層／ガラスシート／発泡性層／ガラスシート／発泡性層／ガラスシート／中間層／ガラスシート／発泡性層／ガラスシート／発泡性層／ガラスシート／発泡性層／ガラスシートの構造から本質的になり、各ガラスシートが１．５ｍｍから４．５ｍｍの範囲内の厚さを持つ；
ｆ）窓ガラスパネルが少なくともＥ３０の防火性等級を持ちかつガラスシート／中間層／ガラスシート／密封ガス充填分離体／ガラスシート／発泡性層／ガラスシートの構造から本質的になり、各ガラスシートが２．５ｍｍから３．５ｍｍの範囲内の厚さを持つ；
ｇ）窓ガラスパネルが少なくともＥ３０の防火性等級を持ちかつ２．５ｍｍから４．５ｍｍの範囲内の厚さを持つガラスシート／中間層／３．５ｍｍから４．５ｍｍの範囲内の厚さを持つガラスシート／低放射率被覆／密封ガス充填分離体／２．５ｍｍから３．５ｍｍの範囲内の厚さを持つガラスシート／発泡性層／２．５ｍｍから３．５ｍｍの範囲内の厚さを持つガラスシートの構造から本質的になる；
ｈ）窓ガラスパネルが少なくともＥ３０の防火性等級を持ちかつ５．５ｍｍから６．５ｍｍの範囲内の厚さを持つガラスシート／低放射率被覆／中間層／２．５ｍｍから３．５ｍｍの範囲内の厚さを持つガラスシート／密封ガス充填分離体／２．５ｍｍから３．５ｍｍの範囲内の厚さを持つガラスシート／発泡性層／２．５ｍｍから３．５ｍｍの範囲内の厚さを持つガラスシートの構造から本質的になる；
の少なくとも一つを持つことを特徴とする窓ガラスパネル。
【請求項１１】
発泡性層がシリカ（ＳｉＯ２）及び酸化ナトリウム（Ｎａ２Ｏ）を含むこと、及びＳｉＯ２／Ｎａ２Ｏの重量比Ｒｐが３．３より大きいことを特徴とする請求項３または１０に記載の窓ガラスパネル。
【請求項１２】
発泡性層の水分含量が２２重量％以下であることを特徴とする請求項３，１０及び１１のいずれか一つに記載の窓ガラスパネル。
【請求項１３】
窓ガラスパネルが少なくともＥＷ３０の防火性等級を持つことを特徴とする請求項１から１２のいずれかに記載の窓ガラスパネル。
【請求項１４】
ガラスシートの少なくとも一つがソーダ石灰ガラスであることを特徴とする請求項１から１３のいずれかに記載の窓ガラスパネル。
【請求項１５】
ガラスシートの少なくとも一つが９×１０−６以下の膨張係数を持つガラス及び５８０℃以上のＴｇを持つガラスからなる群から選択されることを特徴とする請求項１から１４のいずれかに記載の窓ガラスパネル。
【請求項１６】
ガラスシートの少なくとも一つが少なくとも８０ＭＰａの中央点での表面圧縮を持つことを特徴とする請求項１から１５のいずれかに記載の窓ガラスパネル。
【請求項１７】
中間層が６５０ｋＷ／ｍ２未満の最大熱発生率を持つことを特徴とする請求項１から１６のいずれかに記載の窓ガラスパネル。
【請求項１８】
中間層が５００ｋＷ／ｍ２未満の最大熱発生率を持つことを特徴とする請求項１から１７のいずれかに記載の窓ガラスパネル。
【請求項１９】
窓ガラスパネルがヨーロッパ規格ＥＮ１２６００による振り子試験で少なくとも２Ｂ２の機械抵抗等級を持つことを特徴とする請求項１から１８のいずれかに記載の窓ガラスパネル。
【請求項２０】
ガラスシートの少なくとも一つが太陽制御被覆または熱反射被覆を備えていることを特徴とする請求項１から１９のいずれかに記載の窓ガラスパネル。
【請求項２１】
窓ガラスパネルが６０％以上の光透過率及び５５％以下の日射反射率を持つことを特徴とする請求項１から２０のいずれかに記載の窓ガラスパネル。
【請求項２２】
窓ガラスパネルが少なくとも９５ｃｍ×１９０ｃｍの寸法を持つことを特徴とする請求項１から２１のいずれかに記載の窓ガラスパネル。
【請求項２３】
窓ガラスパネルがヨーロッパ規格ＥＮ４１０により測定して１％未満の全紫外光透過率を持つことを特徴とする請求項１から２２のいずれかに記載の窓ガラスパネル。
【請求項２４】
もし存在するなら発泡性層のそれぞれ及びいずれかが２ｍｍ以下の厚さを持つことを特徴とする請求項１から２３のいずれかに記載の窓ガラスパネル。
【発明の詳細な説明】
【技術分野】
【０００１】
本発明は窓ガラスパネルに関し、限定されないが特に、ある程度の防火性または火炎遮断性を提供することを意図した窓ガラスパネルに関する。
【背景技術】
【０００２】
火炎遮断性窓ガラスパネルは好ましくは多数の別個の機能を満たす。これらは：
・  煙、熱ガス及び火炎に対する物理的バリヤを提供するように火に曝されたときの破損及び／または崩壊に抵抗すること；
・  建物を立ちのくために使用されることができる窓ガラスの防火された側に通路を提供するように及び／または防火された側の易燃性材料の自然発火の危険を減らすように火炎からの熱の伝播に対するバリヤを提供すること；
を含むことができる。
【０００３】
建築コードは種々の建築用途のために必要な火の遮蔽度を規定する。
【発明の開示】
【０００４】
一態様によれば、本発明は請求項１に規定される窓ガラスパネルを提供する。
【０００５】
中間層の最大熱発生率は６００，５５０，５００，４５０または４００ｋＷ／ｍ２未満であることができる。最大熱発生率は中間層材料の試料を国際規格ＩＳＯ  ５６６０−１による試験に付すことにより決定されることができる。これはそのとき中間層のｍ２当りの熱発生率として表されることができ、ｋＷ／ｍ２での最大熱発生率が決定されることができる。
【０００６】
例えばＰＶＢの積層中間層は一定の機械抵抗を窓ガラスに与えるために使用されることができるが、かかる中間層は一般的に防火試験状態での窓ガラスパネルの性能に対しては不利であると考えられていた。かかる材料は防火試験で燃焼し、それらの一体性を失いかつ窓ガラス性能を劣化しがちである。
【０００７】
ヨーロッパ規格ＥＮ１２６００による振り子試験を実施するために一般的に８７６ｍｍ×１９３８ｍｍ（±２ｍｍ）の寸法を持つ窓ガラス試料を試験することが必要である。本発明では、この規格による窓ガラスパネルの等級は、適切な寸法を持たない窓ガラスパネルに対してはその窓ガラスパネルをもし可能なら適切な寸法に切断することによりまたは適切な寸法を持ちかつ問題の窓ガラスパネルと同じ構造（例えば同じ製品として販売されている）を持つ窓ガラス試料の試験による等級を評価することにより評価されることができる。
【０００８】
本発明の一態様は本発明者らにより展開された次の推論に少なくとも部分的に基づいている：
・  もし火炎露出時の中間層材料の効果がそれが窓ガラスパネルの防火性能を著しく劣化しないように制御されることができるなら（積層中間層が防火性能に著しく貢献しないとしても）、そのときは防火性能の満足すべき水準が達成されることができる
・  窓ガラスパネルが火炎条件に曝されるとき積層中間層から熱が発生される割合が十分低くて、窓ガラスパネルの防火性能に有害でありうる熱の迅速な追加の発生を作り出すのを避けることが確保されるなら積層中間層が防火性能に著しい負の効果を持つのを防ぐことができる
・  かかる中間層は加えて機械抵抗の希望の水準に貢献することができる
・  防火性能の控えめの改善であっても、もし例えばそれが窓ガラスパネルを特別の防火性等級のために必要なしきい値を越えさせるなら顕著でありうる。
【０００９】
窓ガラスパネルの機械抵抗はヨーロッパ規格ＥＮ１２６００（振り子試験と呼ばれることが多い）に記載されたように評価されることができる。本発明の種々の態様による窓ガラスはこの規格による２Ｂ２または好ましくは１Ｂ１の等級を持つことができる。
【００１０】
本発明の種々の態様による窓ガラスはヨーロッパ規格ＥＮ１３６３及びＥＮ１３６４、特にＥＮ１３６４−１により規定される、少なくともＥ１５，Ｅ２０，Ｅ３０，Ｅ４５，Ｅ６０，Ｅ９０，Ｅ１２０，ＥＷ１５，ＥＷ２０，ＥＷ３０，ＥＷ４５，ＥＷ６０，ＥＷ９０，ＥＷ１２０，ＥＩ１５，ＥＩ２０，ＥＩ３０，ＥＩ４５，ＥＩ６０，ＥＩ９０またはＥＩ１２０の防火性等級を持つことができる。ここでの防火性等級及び／または防火試験での性能への言及はこれらの規格に関してなされる。
【００１１】
本発明は例えば、少なくとも０．４ｍ×０．４ｍ、０．４ｍ×０．５ｍ、０．５ｍ×０．５ｍ、０．５ｍ×０．６ｍ、０．６ｍ×０．６ｍ、０．６ｍ×０．７ｍ、０．７ｍ×０．７ｍ、０．７ｍ×０．８ｍ、０．８ｍ×０．９ｍ、０．９ｍ×０．９ｍ、０．９ｍ×１ｍ、０．９ｍ×２．２ｍまたは０．９ｍ×２．４ｍ、０．９５ｍ×１．９５ｍ、１ｍ×２ｍ、１ｍ×２．２ｍ、１ｍ×２．４ｍ、１．２ｍ×２ｍ、１．２ｍ×２．２ｍ、１．２ｍ×２．４ｍ、１．２ｍ×２．６ｍ、１．３ｍ×２ｍ、１．３ｍ×２．２ｍ、１．３ｍ×２．４ｍ、１．３ｍ×２．６ｍ、１．３ｍ×２．７ｍ、１．４ｍ×２ｍ、１．４ｍ×２．２ｍ、１．４ｍ×２．４ｍ、１．４ｍ×２．６ｍまたは１．４ｍ×２．７ｍの寸法を持つ窓ガラスパネルに規定の耐火性を持たせることができる。
【００１２】
本発明の種々の態様による窓ガラスパネルは好ましくは非網入り窓ガラスパネル（すなわちそれらが含むガラスシートが網入りガラスではない）である。
【００１３】
用いられる幾つかのまたは全てのガラスシートはソーダ石灰ガラス、好ましくはフロートガラスからなることができる。ガラスシートの幾つかまたは全ては非ソーダ石灰ガラス、例えば珪硼酸ガラス、９×１０−６以下の膨張係数を持つガラス、及び５８０℃以上のＴｇ（転移温度)を持つガラスから選ばれたガラスであることができる。
【００１４】
発泡性層を用いる本発明の実施態様では、かかる層は２．５ｍｍ、２ｍｍ、１．９ｍｍまたは１．６ｍｍ以下の厚さを持つことができ；かかる発泡性層は１ｍｍ、１.１ｍｍまたは１．２ｍｍ以上の厚さを持つことができる。かかる層は好ましくは１．２から１．６ｍｍの範囲内の厚さを持つ。発泡性層は珪酸塩、例えば珪酸カリウムまたは好ましくは珪酸ナトリウムを含むかまたはそれらから本質的になることができる。
【００１５】
別の態様によれば、本発明は請求項４に規定される窓ガラスパネルを提供する。
【００１６】
かかる耐火性はかかる構造では従来得られなかった。多シート窓ガラスパネルはＥＷ７０，ＥＷ７５，ＥＷ８０，ＥＷ９０またはＥＷ１００以上の耐火性を持つことができる。
【００１７】
密封ガス充填空間は空気でまたはガスまたはガスの混合物で、例えば窓ガラスパネルの断熱を増すガス混合物で満たされることができる。
【００１８】
本発明のこの態様による次の構造は特に有利であることができる：
・  火＝＞アニールされたソーダ石灰ガラス（４ｍｍ）／０．７６ｍｍＰＶＢ中間層／アニールされたソーダ石灰ガラス（４ｍｍ）／太陽制御層／密封ガス空間／赤外反射層／強化ソーダ石灰ガラスシート（６ｍｍ）
・  火＝＞アニールされたソーダ石灰ガラス（４ｍｍ）／０．７６ｍｍＰＶＢ中間層／アニールされたソーダ石灰ガラス（４ｍｍ）／密封ガス空間／太陽制御層／強化ソーダ石灰ガラスシート（６ｍｍ）
・  火＝＞アニールされたソーダ石灰ガラス（６ｍｍ）／０．７６ｍｍＰＶＢ中間層／アニールされたソーダ石灰ガラス（６ｍｍ）／密封ガス空間／太陽制御層／強化ソーダ石灰ガラスシート（６ｍｍ）
・  火＝＞赤外反射層／アニールされたソーダ石灰ガラス（４ｍｍ）／０．７６ｍｍＰＶＢ中間層／アニールされたソーダ石灰ガラス（４ｍｍ）／密封ガス空間／太陽制御層／強化ソーダ石灰ガラスシート（６ｍｍ）
【００１９】
ここで字句“火”は窓ガラスパネルの防火性等級のための窓ガラスパネルの方向を示し、被覆層は隣接ガラス表面上に示されるように存在する。請求項５に規定されたこれらの構造及び他の構造は特に外部建物正面のための建築用窓ガラスパネルとして有用でありうる。
【００２０】
構造：赤外反射被覆／強化６ｍｍガラスシート／密封ガス空間／赤外反射層／強化６ｍｍガラスシート／０．７６ｍｍＰＶＢ中間層／強化１２ｍｍガラスシートはまた、ガラス厚の変動有りまたは無しで、例えば海運用途、特に船室外窓のために有利でありうる。かかる用途では、窓ガラスパネルは０．８ｍ２、１ｍ２、１．２ｍ２、１．３ｍ２、１．４ｍ２または１．５ｍ２以上の表面積を持つことができる。
【００２１】
請求項６，７及び８に規定された構造は特に内部建築用窓ガラスパネルに適しているかもしれない。ガラスシートの厚さは略３ｍｍ、４ｍｍ、５ｍｍまたは６ｍｍであることができ、各窓ガラスパネルの個々のシートは実質的に同じ厚さまたは異なる厚さを持つ。この構造は異なる全厚及び／または異なる防火性等級を持つある範囲の窓ガラスパネルを提供するために使用されることができる。
【００２２】
更なる態様によれば、本発明は請求項９に規定される窓ガラスパネルを提供する。これは窓ガラスに埋設された目に見えるワイヤーの四角いマス目のない比較的軽い構造で希望の防火性等級を提供することにより磨き網入りガラスの代替物を提供することができる。これらの構造はまた、これらの利点を希望の水準の機械抵抗と組合せることができる。
【００２３】
別の態様によれば、本発明は請求項１０に規定された窓ガラスパネルを提供する。請求項１１と１２により規定されるように、かかる構造における発泡性層は防火性等級の窓ガラス構造で普通使用されるものとは異なることができる。これは発泡性層を特に防火試験時の窓ガラスパネルの一体性を確保するために密封性または気密性を確保するように最適化することを可能とすることができる。
【００２４】
従属請求項は本発明の好適及び／または代替実施態様を規定する。
【００２５】
本発明の種々の実施態様において：
・  一つまたはそれより多いガラスシートは例えば約８０ＭＰａと１５０ＭＰａの間、好ましくは約９０と１１０ＭＰａの間、例えば約１００ＭＰａの表面圧縮を持つように熱強化されることができる
・  １−１０ミクロン波長帯の窓ガラスパネルの赤外反射率は少なくとも６０％、６５％、７０％、７５％、８０％、８５％、９０％または９５％であることができる。これは良好な火炎遮断性を提供することができる。
・  被覆層はガラス基材上に熱分解的にまたは減圧技術により、例えばスパッタリングにより形成されることができる。後者の場合、赤外反射材料は好ましくは銀または銀含有合金である。
・  窓ガラスパネル及び／または被覆の通常放射率は０．２，０．１５，０．１または０．０５未満であることができる。ここで使用される通常放射率（ｎｏｒｍａｌ  ｅｍｉｓｓｉｖｉｔｙ）はヨーロッパ規格ＥＮ１２８９８／ＥＮ６７３により決定された通常放射率をいう。これは良好な耐火性を与えることができる。
【００２６】
ここで使用される次の字句は前後関係がそうでないと要求しなければ次の意味を持つ：
・  赤外反射層は：フッ素ドープド酸化スズ被覆；反射防止誘電体層／赤外線反射層／反射防止誘電体層の構造を含む被覆（例えば、被覆積層体ＴｉＯ２／Ａｇ／バリヤ／ＴｉＯ２またはＴｉＯ２／Ａｇ／バリヤ／ＴｉＯ２／Ａｇ／バリヤ／ＴｉＯ２）；０．３未満、好ましくは０．２未満の通常放射率をもつ被覆層；からなる群から選ばれた被覆層を意味する。
・  太陽制御層はそれが付与される基材の選択率（すなわち日射反射率に対する視感透過率の比）を増大する被覆層を意味する。
【００２７】
窓ガラスパネルの視感透過率（すなわち入射光束の百分率としての基材を通して透過された光束）は例えば１５％、３０％、５０％、６０％または７０％より大きくすることができる。
【００２８】
窓ガラスパネルのエネルギー透過率（すなわち入射太陽光束の百分率としての基材を通して透過された太陽光束（視感的及び非視感的））は７０％、６５％、６０％、５５％、５０％、４５％または４０％以下であることができる。
【００２９】
ヨーロッパ規格ＥＮ４１０により測定された本発明の少なくとも幾つかの実施態様による窓ガラスパネルの全ＵＶ透過率は５％、２％または１％未満であることができ、好ましくは０．５％未満である。
【発明を実施するための最良の形態】
【００３０】
本発明の実施例が今や図面に関して例としてのみ説明されるであろう。図面に関して：
図１は本発明の一実施態様による窓ガラスパネルの断面であり；そして
図２は本発明の別の実施態様による窓ガラスパネルの断面である。
【００３１】
図１の窓ガラスパネル１０は次の要素を含む。
・  第一ガラスシート１
・  第二ガラスシート２
・  第三ガラスシート３
・  第一１と第二２ガラスシートの間に組立てられたＰＶＢ４の０．７６ｍｍ厚中間層
・  第二２と第三３ガラスシートの間に配置されかつその周囲周りに走るスペーサー６
を持つ１５ｍｍ幅密封ガス含有囲い５
【００３２】
第一１と第二２ガラスシートは略４ｍｍ厚であり、アニールされたソーダ石灰ガラスから作られる。第三ガラスシート３は略６ｍｍ厚であり、約１００ＭＰａの中央部での表面圧縮を持つ強化ソーダ石灰ガラスから作られる。
【００３３】
第三ガラスシート３の窓ガラスパネルの第五面Ｆ５は太陽制御及び赤外反射性を提供する被覆積層体（図示せず）を持ち、それは：反射防止誘電体層／Ａｇ／バリヤ／反射防止誘電体層／Ａｇ／バリヤ／反射防止誘電体層のガラスシートからの構造体からなる。
【００３４】
ＰＶＢ中間層は先に言及した方法で測定したとき約４２５ｋＷ／ｍ２の最大熱発生率を持つ。
【００３５】
窓ガラスパネルは略１ｍ×１．５ｍの寸法を持ち、第一ガラスシート１が防火試験時に熱源に曝されるときＥＷ６０の防火性等級を持つ。窓ガラスパネルは第一ガラスシートに対して配置されたパンチングボウ（ｐｕｎｃｈｉｎｇ  ｂｏｗ）の衝突によるパンチングボウル試験（ｐｕｎｃｈｉｎｇ  ｂｏｗｌ  ｔｅｓｔ）で２Ｂ２の機械抵抗を持つ。
【００３６】
図２の窓ガラスパネル２０は次の要素を含む。
・  第一ガラスシート２１
・  第二ガラスシート２２
・  第三ガラスシート２３
・  第一２１と第二２２ガラスシートの間に組立てられた珪酸ナトリウムを含む１．６
ｍｍ厚の発泡性層２４
・  第二２２と第三２３ガラスシートの間に配置された０．７６ｍｍ厚ＰＶＢ中間層２
５
【００３７】
第一２１、第二２２及び第三２３ガラスシートのそれぞれは略２ｍｍ厚であり、アニールされたソーダ石灰ガラスから作られる。
【００３８】
ＰＶＢ中間層は先に言及した方法で測定したとき約４２５ｋＷ／ｍ２の最大熱発生率を持つ。
【００３９】
窓ガラスパネルは略１ｍ×１．５ｍの寸法を持ち、第一ガラスシート２１が防火試験時に熱源に曝されるときＥＷ３０の防火性等級を持つ。窓ガラスパネルは第三ガラスシートに対して配置されたパンチングボウの衝突によるパンチングボウル試験で２Ｂ２の機械抵抗を持つ。
【図面の簡単な説明】
【００４０】
【図１】本発明の一実施態様による窓ガラスパネルの断面である。
【図２】本発明の別の実施態様による窓ガラスパネルの断面である。
【図１】
2007526204.tif 000002
【図２】
2007526204.tif 000003
【国際調査報告】
2007526204.tif 000004
2007526204.tif 000005
2007526204.tif 000006
2007526204.tif 000007
2007526204.tif 000008